ГЕТЕРОФАЗНЫЙ ПОЛИПРОПИЛЕН С ВЫСОКОЙ ТЕКУЧЕСТЬЮ И ПРЕКРАСНЫМИ НИЗКОТЕМПЕРАТУРНЫМИ УДАРНЫМИ СВОЙСТВАМИ

1. Гетерофазная полипропиленовая смола, содержащая:
матрицу пропиленового гомо- или сополимера (А) и фазу этилен-пропиленового каучука (В), диспергированную в матрице,
где гетерофазная полипропиленовая смола имеет:
фракцию, нерастворимую в п-ксилоле при 25°С (НРК), с характеристической вязкостью 1,5 дл/г или менее, определенную в соответствии с DIN EN ISO 1628-1 и -3, и количество пропиленовых мономерных звеньев, по меньшей мере, 95 мол.%, и
фракцию, растворимую в п-ксилоле при 25°С (РК), с характеристической вязкостью от 1,5 до 3,0 дл/г, определенную в соответствии с DIN EN ISO 1628-1 и -3, и количество пропиленовых мономерных звеньев от 50 до 75 мол.%,
и MFR (ИТР) (2,16 кг, 230°С) более чем 100 г/10 мин, определенный в соответствии с ISO 1133,
где НРК фракция присутствует в количестве от 70 до 90 мас.% из расчета на гетерофазную полипропиленовую смолу, и РК фракция присутствует в количестве от 10 до 30 мас.% из расчета на гетерофазную полипропиленовую смолу.
2. Гетерофазная полипропиленовая смола по п.1, где НРК фракция имеет средневесовую молекулярную массу Mw от 50 до 200 кг/моль, измеренную с помощью ГПХ в соответствии с ISO 16014-1 и -4.
3. Гетерофазная полипропиленовая смола по п.1, где НРК фракция имеет молекулярно-массовое распределение ММР от 1,5 до 5,0.
4. Гетерофазная полипропиленовая смола по п.1, где РК фракция имеет средневесовую молекулярную массу Mw от 80 до 300 кг/моль, измеренную с помощью ГПХ в соответствии с ISO 16014-1 и -4.
3
5. Гетерофазная полипропиленовая смола по п.1, где смола имеет ударную прочность с надрезом по Шарпи при +23°С, по меньшей мере, 5,0 кДж/м, определенную в соответствии с ISO 179-1/1еА.
3
6. Гетерофазная полипропиленовая смола по п.1, где смола имеет ударную прочность с надрезом по Шарпи при 0°С, по меньшей мере, 4,0 кДж/м, определенную в соответствии с ISO 179-1/1еА.
3
7. Гетерофазная полипропиленовая смола по п.1, где смола имеет ударную прочность с надрезом по Шарпи при -20°С, по меньшей мере, 3,0 кДж/м, определенную в соответствии с ISO 179-1/1еА.
8. Гетерофазная полипропиленовая смола по п.1, где смола имеет ударную прочность при испытании падающим грузом при +23°С, по меньшей мере, 11 Дж, определенную в соответствии с ISO 6603-2.
9. Гетерофазная полипропиленовая смола по п.1, полученная многостадийным способом.
10. Гетерофазная полипропиленовая смола по п.1, полученная в присутствии каталитической системы, содержащей асимметричный катализатор, где каталитическая система имеет пористость менее чем 1,40 мл/г.
11. Гетерофазная полипропиленовая смола по п.10, где асимметричный катализатор представляет собой диметилсилил-[(2-метил-(4'-трет-бутил)-4-фенилинденил)(2-изопропил-(4'-трет-бутил)-4-фенилинденил)]цирконийдихлорид.
12. Способ получения гетерофазной полипропиленовой смолы по п.1, где матричную фазу пропиленового гомо- или сополимера (А) получают на первой стадии, а этилен-пропиленовую каучуковую фазу (В) получают на второй стадии в присутствии продукта первой стадии.
13. Композиция гетерофазного полипропилена, содержащая гетерофазную полипропиленовую смолу по п.1 и модификаторы в количестве до 10 мас.%, а также добавки в количестве до 1 мас.%
14. Изделие, изготовленное из гетерофазной полипропиленовой смолы по п.1.
15. Применение гетерофазной полипропиленовой смолы по п.1 для производства изделия.
16. Изделие, изготовленное из композиции гетерофазного полипропилена по п.13.